(57)【特許請求の範囲】
【請求項１】
基材の一方の面に、耐熱滑性層が設けられた熱転写シートであって、
前記耐熱滑性層は、背面層のみからなる、又は背面層を含む２つ以上の層からなり、
前記背面層は、バインダー樹脂を含有しており、
（Ａ）前記耐熱滑性層が、前記背面層のみからなる場合には、当該背面層には、多角形状の有機微粒子が含有され、当該有機微粒子の表面の一部分が当該背面層の表面から突出しており、
（Ｂ）前記耐熱滑性層が、背面層を含む２つ以上の層からなる場合には、当該背面層は、前記基材から最も離れた位置に配置され、当該耐熱滑性層を構成する少なくとも１つの層には、多角形状の有機微粒子が含有され、当該有機微粒子の表面の一部分が当該基材から最も離れた位置に配置されてなる背面層の表面から突出していることを特徴とする熱転写シート。
【請求項２】
前記有機微粒子がシリコーン樹脂微粒子であることを特徴とする請求項１に記載の熱転写シート。
【請求項３】
前記有機微粒子が前記背面層に含有される場合における当該有機微粒子の平均粒子径が、０．３μｍ以上１５μｍ以下であることを特徴とする請求項１又は２に記載の熱転写シート。
【請求項４】
前記背面層に含有されるバインダー樹脂が、ポリビニルブチラール樹脂及びポリビニルアセタール樹脂の何れか一方又は双方を、イソシアネート系硬化剤によって硬化せしめた硬化型樹脂であり、
前記ポリビニルブチラール樹脂及びポリビニルアセタール樹脂の何れか一方又は双方が有する水酸基と、前記イソシアネート系硬化剤が有するイソシアネート基とのモル当量比（−ＮＣＯ／−ＯＨ）が０．０１以上０．７未満であることを特徴とする請求項１乃至３の何れか１項に記載の熱転写シート。
【請求項５】
前記基材の他方の面に色材層及び転写性保護層の何れか一方又は双方を備えることを特徴とする請求項１乃至４の何れか１項に記載の熱転写シート。
【発明の詳細な説明】
【技術分野】
【０００１】
本発明は、熱転写シートに関し、さらに詳しくは、サーマルヘッド発熱体周辺部に蓄積するカスを抑え、かつサーマルヘッドの磨耗を回避することができる熱転写シートに関する。
【背景技術】
【０００２】
従来、昇華性染料を適当なバインダーで担持した色材層をポリエステルフィルム等の基材の一方面に設けた熱転写シートと、被転写体とを重ね合わせ、基材の他方面側と、サーマルヘッドとを接触させながらサーマルヘッドによる加熱処理を行うことで、昇華染料を被転写体に転写する昇華転写方式が知られている。この、昇華転写方式によれば、熱転写シートに印加するエネルギー量によってドット単位で昇華性染料の移行量を制御出来るため濃度階調が可能であることから、画像が非常に鮮明であり、且つ透明性、中間調の色再現性、階調性に優れフルカラー写真画像に匹敵する高品質画像の形成が可能である。
【０００３】
ところで、熱転写シートにおいては、基材に直接サーマルヘッドを直接的に接触させて印画を行うと、基材とサーマルヘッド間に生じる摩擦力により、走査時にスティッキングが発生し、印画不良となってしまう場合がある。また、印画時の熱によって基材がサーマルヘッドに融着し、熱転写シートの走行を妨げ、スティッキングを発生させるばかりか、著しい場合はシート破断を引き起こすことがある。したがって、熱転写シートの分野においては、基材の他方面に、耐熱性の向上や滑性付与による走行安定性を目的として背面層を設けることが通常行われている。
【０００４】
しかしながら、走行安定性を目的とする背面層には、熱転写時に背面成分由来のカスがサーマルヘッドの発熱体周辺部へ蓄積してしまう問題が内在している。サーマルヘッドにカスが付着した場合には、サーマルヘッドからの熱が熱転写シートに充分に伝わらず、高品質画像の形成ができなくなる場合や、蓄積したカスに起因する印画キズが生ずることとなる。また、多くの印画条件の中で、濃ベタの印画部と、ハーフトーンの階調パターンが隣接したような印画条件では、サーマルヘッドに印加される加熱エネルギーが高レベルから低レベルに急激に変化する場合、サーマルヘッドと熱転写シートの背面側との接触部で堆積されたカスの影響と思われる、尾引きの汚れ（濃淡ムラ）がハーフトーンの階調パターン部分で生じてしまうという問題がある。したがって、熱転写シートの分野では、背面層のカスがサーマルヘッドに付着することを防止する、或いは付着したカスがサーマルヘッドに蓄積されることがないようにすることが、重要な課題となっている。
【０００５】
このような状況下、例えば、特許文献１には、有機フィラーを含有する背面層を備えた熱転写シートが開示されている。特許文献１に開示がされている熱転写シートによれば、サーマルヘッドへのカスの付着がなく、転写性保護層の転写不良を引き起こすことがないとされている。また、これ以外にも、サーマルヘッドに付着したカスを除去するための微小粒子を背面層に含有せしめた熱転写シートも種々提案されている。
【先行技術文献】
【特許文献】
【０００６】
【特許文献１】特開２００７−３０７７６４号公報
【発明の概要】
【発明が解決しようとする課題】
【０００７】
しかしながら、特許文献１に開示がされている背面層を備える熱転写シートや、現在までに提案されている熱転写シートでは、サーマルヘッドに付着するカスの抑制性能、サーマルヘッドの摩耗防止性能の双方の性能を満たすことは困難である。また、特許文献１の背面層に含有される有機フィラーの形状では、サーマルヘッドに付着したカスの掻き取り性能が十分であるとはいえず、背面層に含有される成分のみならず、その形状についても検討する必要がある。
【０００８】
本発明はこのような状況に鑑みてなされたものであり、サーマルヘッドに蓄積するカスの抑制性能、サーマルヘッドの摩耗防止性能の双方の性能を満たし、この性能を長期にわたって維持することのできる熱転写シートを提供することを主たる課題とする。
【課題を解決するための手段】
【０００９】
上記課題を解決するための本発明は、基材の一方の面に、耐熱滑性層が設けられた熱転写シートであって、前記耐熱滑性層は、背面層のみからなる、又は背面層を含む２つ以上の層からなり、前記背面層は、バインダー樹脂を含有しており、（Ａ）前記耐熱滑性層が、前記背面層のみからなる場合には、当該背面層には、多角形状の有機微粒子が含有され、当該有機微粒子の表面の一部分が当該背面層の表面から突出しており、（Ｂ）前記耐熱滑性層が、２つ以上の層からなる場合には、当該背面層は、前記基材から最も離れた位置に配置され、当該耐熱滑性層を構成する少なくとも１つの層には、多角形状の有機微粒子が含有され、当該有機微粒子の表面の一部分が当該基材から最も離れた位置に配置されてなる背面層の表面から突出していることを特徴とする。
【００１０】
また、前記有機微粒子がシリコーン樹脂微粒子であってもよい。また、前記有機微粒子が前記背面層に含有される場合における当該有機微粒子の平均粒子径が、０．３μｍ以上１５μｍ以下であってもよい。
【００１１】
また、前記背面層に含有されるバインダー樹脂が、ポリビニルブチラール樹脂及びポリビニルアセタール樹脂の何れか一方又は双方を、イソシアネート系硬化剤によって硬化せしめた硬化型樹脂であり、前記ポリビニルブチラール樹脂及びポリビニルアセタール樹脂の何れか一方の又は双方が有する水酸基と、前記イソシアネート系硬化剤が有するイソシアネート基とのモル当量比（―ＮＣＯ／−ＯＨ）が０．０１以上０．７未満であってもよい。
【発明の効果】
【００１２】
本発明の熱転写シートによれば、サーマルヘッドに蓄積するカスの抑制性能、サーマルヘッドの摩耗防止性能の双方の性能を満たし、この性能を長期にわたって維持することのできる熱転写シートを提供することができる。また、本発明の熱転写シートの一実施形態によれば、背面層の架橋密度を調整することで背面層に所望される性能を最大限発揮させることができる。
【図面の簡単な説明】
【００１３】
【図１】第１実施形態の耐熱滑性層を備える本発明の熱転写シートの一例を示す概略断面図である。
【図２】第１実施形態の耐熱滑性層を備える本発明の熱転写シートの一例を示す概略断面図である。
【図３】第１実施形態の耐熱滑性層を備える本発明の熱転写シートの一例を示す概略断面図である。
【図４】第１実施形態の耐熱滑性層を備える本発明の熱転写シートの一例を示す概略断面図である。
【図５】第２実施形態の耐熱滑性層を備える本発明の熱転写シートの一例を示す概略断面図である。
【図６】第２実施形態の耐熱滑性層を備える本発明の熱転写シートの一例を示す概略断面図である。
【発明を実施するための形態】
【００１４】
以下に、本発明の熱転写シート１０について図面を用いて具体的に説明する。図１〜図６に示すように本発明の熱転写シート１０は、基材１の一方の面に、背面層５を含む１つ又は２つ以上の層から構成される耐熱滑性層７が設けられた熱転写シートであって、耐熱滑性層７が２つ以上の層から構成される場合に、背面層５は、基材から最も離れた位置に配置され、耐熱滑性層７を構成する少なくとも１つの層には、バインダー樹脂と、多角形状の有機微粒子が含有され、該有機微粒子の表面の一部分が前記背面層の表面から突出していることを特徴とする。
【００１５】
図１〜図４は、耐熱滑性層７を構成する背面層５に、多角形状の有機微粒子２０が含有され、背面層５の表面から多角形状の有機微粒子２０の表面の一部分が突出している例を示す熱転写シート１０の概略断面図であり、第１実施形態の耐熱滑性層７を備える熱転写シート１０の概略断面図である。図１、２では、耐熱滑性層７が、背面層５のみで構成された例を示し、図３、４では、耐熱滑性層７が、背面層５を含む２以上の層から構成された例を示している。
【００１６】
図５、図６は、耐熱滑性層７が背面層５を含む２つ以上の層から構成され、当該２つ以上の層のうち、背面層５以外の層に多角形状の有機微粒子２０が含有され、当該背面層５以外の層に含有された多角形状の有機微粒子２０の表面の一部が、背面層５の表面から突出している例を示す熱転写シート１０の概略断面図であり、第２実施形態の耐熱滑性層を備える熱転写シートの概略断面図である。
【００１７】
図１、３、５に示す形態の熱転写シートでは、基材１の他方の面に転写性保護層３が設けられており、図２、４、６に示す形態の熱転写シートでは、基材１の他方の面に色材層４が設けられている。なお、図１〜図６に示される転写性保護層３、色材層４、プライマー層６及び離型層２は本発明の熱転写シート１０における任意の構成である。
【００１８】
以下、本発明の熱転写シート１０について図面を用いてさらに詳細に説明する。
【００１９】
（基材）
基材１は本発明の熱転写シート１０における必須の構成であり、色材層４、或いは転写性保護層３、及び背面層５を含む耐熱滑性層７を保持するために設けられる。基材１の材料については特に限定されないが、色材層４の染料、或いは転写性保護層３を被転写体上に転写する際にサーマルヘッドにより加えられる熱に耐え、取り扱い上支障のない機械的特性を有することが望ましい。このような基材として、例えば、ポリエチレンテレフタレート等のポリエステル、ポリアリレート、ポリカーボネート、ポリウレタン、ポリイミド、ポリエーテルイミド、セルロース誘導体、ポリエチレン、エチレン・酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン・パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等の各種プラスチックフィルムまたはシートを挙げることができる。また、基材１の厚さは、その強度及び耐熱性が適切になるように材料に応じて適宜設定することができ、２．５〜１００μｍ程度が一般的で、好ましくは１〜１０μｍである。
【００２０】
（耐熱滑性層）
図１〜図６に示すように基材１の一方の面（図１に示す場合には基材１の下面）には、１つ又は２つ以上の層から構成される耐熱滑性層７が設けられている。なお、本発明の熱転写シートでは、耐熱滑性層７が、１つの層から構成される場合、２つ以上の層から構成される場合のいずれの場合であっても耐熱滑性層７には背面層５が含まれる。したがって、耐熱滑性層７が、１つの層から構成される場合には、背面層５がそのまま耐熱滑性層７となり、背面層５には多角形状の有機微粒子２０が含有されることとなる。また、耐熱滑性層７が、２つ以上の層から構成される場合には、背面層５は、基材１から最も遠い位置に配置されている。以下、耐熱滑性層７について、背面層５に多角形状の有機微粒子２０が含まれ、当該多角形状の有機微粒子２０の表面の一部分が、背面層５の表面から突出している場合と、背面層５以外の層に多角形状の有機微粒子２０が含まれ、当該多角形状の有機微粒子２０の表面の一部分が、背面層５の表面から突出している場合にわけて説明する。
【００２１】
（第１実施形態の耐熱滑性層）
第１実施形態の耐熱滑性層７は、図１〜図４に示すように、必須の構成である背面層５を含む１つ、又は２つ以上の層から構成されている。
【００２２】
（第１実施形態における背面層）
第１実施形態の耐熱滑性層７は、背面層５が、バインダー樹脂と、多角形状の有機微粒子２０を含有しており、背面層５に含有された多角形状の有機微粒子２０の表面の一部分は、背面層５の表面から突出する形態をとっている。以下、多角形状の有機微粒子２０、バインダー樹脂について説明する。
【００２３】
「多角形状の有機微粒子」
図１〜４に示すように、耐熱滑性層を構成する背面層５には、多角形状の有機微粒子２０が含有されており、背面層５の表面近傍に位置する多角形状の有機微粒子２０は、その表面の一部分が背面層５の表面から突出している。本発明では、背面層５の表面から突出した多角形状の多角形状の有機微粒子によって、背面層５を含む耐熱滑性層７にサーマルヘッドに付着したカスの掻き取り性能を付与している。
【００２４】
本発明では、耐熱滑性層を構成する背面層５にサーマルヘッドに付着したカスの掻き取り性能を付与するための有機微粒子が含有されており、この有機微粒子が多角形状であることを必須の要件とする。したがって、角を有しない有機微粒子、例えば、真球状の有機微粒子は、多角形状の有機微粒子からは除外される。なお、このことは、耐熱滑性層を構成する背面層５に真球状の有機微粒子が含有されることを禁止するものではなく、多角形状の有機微粒子２０が含有されていれば、必要に応じてこれ以外の有機微粒子が含有されていてもよい。以下、特に断りがない限り、単に有機微粒子という場合には、多角形状の有機微粒子を意味する。
【００２５】
次に、サーマルヘッド走行中において、サーマルヘッドに付着する背面成分由来のカスを、多角形状の有機微粒子２０が掻き取るメカニズムについて説明する。図示するように、耐熱滑性層を構成する背面層５の表面からは、多角形状の有機微粒子２０の表面の一部分が突出しており、耐熱滑性層を構成する背面層５の表面には、該突出した有機微粒子２０によって、凹凸が形成されている。有機微粒子２０は、耐熱滑性層を構成する背面層５に含まれるバインダー樹脂と比較して硬度が高いことから、サーマルヘッドに付着したカスは、サーマルヘッド走行中に耐熱滑性層を構成する背面層５の表面に形成された凸部に掻き取られるように除去される。さらに、本発明では、この凹凸を形成する有機微粒子は、多角形状であることから、突出した部分、すなわち凸部にも角が存在しており、この角によって極めて高いカスの掻き取り効果が発揮される。
【００２６】
また、上述したように耐熱滑性層を構成する背面層５に含まれる成分は有機微粒子２０であることから、無機微粒子の如く、サーマルヘッドに付着したカスを掻き取る際に、サーマルヘッドを摩耗させることがない。換言すれば、耐熱滑性層を構成する背面層５の表面から突出する微粒子を有機微粒子とすることでサーマルヘッドの摩耗を防止することができる。これにより、サーマルヘッドの摩耗によって生じうる印画シワやカスレなどの印画不良の発生を防止でき、またサーマルヘッドの摩耗にともないプリンタ寿命が短くなることも防止できる。
【００２７】
耐熱滑性層を構成する背面層５に含有される多角形状の有機微粒子２０の粒子径について特に限定はないが、有機微粒子２０の粒子径が著しく微小な場合、例えば、０．３μｍ未満である場合には、耐熱滑性層を構成する背面層５を形成するための塗工液内に有機微粒子２０を十分に分散させた場合であっても、有機微粒子２０を背面層５の表面に突出させることが困難となる場合がある。また、有機微粒子の粒子径を大きくしていった場合、例えば、１５μｍより大きい場合には、サーマルヘッド走行中に、有機微粒子２０が、背面層５から脱落してしまう場合がある。
【００２８】
この点を考慮すると、耐熱滑性層を構成する背面層５に含有される多角形状の有機微粒子２０の粒子径は、０．３μｍ以上１５μｍ以下の範囲内であることが好ましく、４μｍ以上１１μｍ以下の範囲内であることが特に好ましい。特に、４μｍ以上１１μｍ以下の範囲内とすることで、サーマルヘッドに付着した微小な削りカスの掻き取り性能を向上させることができる。さらに、上記粒子径にするとともに、耐熱滑性層を構成する背面層５の厚みを適宜調整することで背面層５から突出している部分の有機微粒子の体積を、背面層５に埋まっている部分の有機微粒子２０の体積よりも小さくすることができ、サーマルヘッド走行中における脱落頻度の少ない突出量とすることができる。
【００２９】
なお、有機微粒子２０の粒子径は、レーザー回折散乱法による粒度分布測定装置で測定される平均粒子径であり、体積基準により算出した体積平均粒子径である。粒度分布測定装置としては例えば、ベックマン・コールター（株）製のコールターＬＳ２３０等を使用することができる。以下で説明する第２実施形態の耐熱滑性層に含有される有機微粒子２０についても同様である。
【００３０】
上述したように多角形状の有機微粒子２０を、耐熱滑性層７を構成する背面層５に含有せしめることで、サーマルヘッドに付着するカスの抑制性能、サーマルヘッドの摩耗防止性能の双方の性能を満たすことができる。多角形状の有機微粒子２０としては、シリコーン樹脂微粒子、フッ素系樹脂フィラー、アクリル樹脂、ラウロイル樹脂、フェノール樹脂、アセタール樹脂、ポリスチレン樹脂、ナイロン樹脂等からなる有機樹脂微粒子、またはこれらを架橋剤と反応させた架橋樹脂微粒子等を挙げることができるが、これらに限定されることはなく、多角形状であるとの条件を満たす従来公知の有機微粒子を適宜選択して使用することができる。
【００３１】
また、多角形状の有機微粒子は、耐熱性が高いものであることが好ましい。耐熱性の高い多角形状の有機微粒子を背面層５に含有せしめることで、印画時に背面層５の表面とサーマルヘッドとが熱融着を起こすことを防止することができ、熱融着によって熱転写シートの走行が妨げられることによる印画キズの発生も防止することができる。耐熱性の高い有機微粒子としては、シリコーン樹脂微粒子等を挙げることができる。
【００３２】
これらの有機微粒子は、市販品をそのまま使用することもでき、シリコーン樹脂微粒子としては、例えば、モメンティブ・パフォーマンス・マテリアルズ・ジャパン合同会社製のトスパール２４０や、日興リカ（株）製のＭＳＰ−４０００等を挙げることができる。上記のシリコーン樹脂微粒子（トスパール２４０）は、熱分解温度が４２０℃、また、シリコーン樹脂微粒子（ＭＳＰ−４０００）は熱分解開始温度が３５０℃以上と非常に耐熱性に優れることから、本発明において好適に使用することができる。
【００３３】
背面層５に含有される多角形状の有機微粒子２０の添加量について特に限定はないが、有機微粒子２０の添加量が背面層５の固形成分に対して０．０１質量％未満である場合には、有機微粒子２０が背面層５の表面に突出する量が少なくなり、カスの掻き取り性能が不十分となる可能性がある。一方で、有機微粒子２０の添加量が３質量％より多くなると、背面層５とサーマルヘッドとの摩擦が高くなり、印画シワや、印画不良が生ずる可能性がある。このような点を考慮すると、有機微粒子２０の添加量は、背面層５の固形成分に対して０.０１質量％以上３質量％以下であることが好ましい。
【００３４】
（バインダー樹脂）
背面層５に含有されるバインダー樹脂について特に限定はなく、例えば、ポリビニルアセタール樹脂、ポリビニルブチラール樹脂、アクリル樹脂、ポリエステル樹脂、スチレン−マレイン酸共重合体、ポリイミド樹脂、ポリアミド樹脂、ポリアミドイミド樹脂、セルロースアセテートプロピオネート、セルロースアセテートブチレート、酢酸セルロース、フッ化ビニリデン樹脂、ナイロン、ポリビニルカルバゾール、塩化ゴム、環化ゴム及びポリビニルアルコールが挙げられる。これらの樹脂は耐熱性を考慮して、ガラス転移点が６０℃以上のものを好ましく使用可能である。
【００３５】
なお、背面層５に含有されるバインダー樹脂は、背面層５の架橋密度に大きな影響を与え、一般的に背面層５の架橋密度が高くなるにつれて、背面層５の耐熱性は向上するとされている。一方で、背面層５に滑剤成分を含有させた場合において、背面層５の架橋密度を高くしすぎた場合には、サーマルヘッド走行時に、背面層５の表面に滑剤成分を十分にブリードさせることができず、滑剤成分の働きを阻害する要因ともなる。
【００３６】
したがって、背面層５に含まれるバインダー樹脂は、背面層５に一定の耐熱性を付与しつつ、滑剤成分の働きを阻害することのない架橋密度に調整することが望ましい。このような点を考慮すると、背面層５に含まれるバインダー樹脂は、分子中に多くの水酸基（−ＯＨ）を有しているポリビニルブチラール樹脂、及びポリアセトアセタール樹脂等のポリビニルアセタール樹脂の何れか一方又は双方を、イソシアネート系硬化剤によって硬化せしめた硬化型樹脂であって、ポリビニルブチラール樹脂及びポリビニルアセタール樹脂の何れか一方又は双方が有する水酸基と、イソシアネート系硬化剤が有するイソシアネート基とのモル当量比（―ＮＣＯ／−ＯＨ）が０．０１以上０．７未満である硬化型樹脂であることが好ましい。
【００３７】
この硬化型樹脂とした場合には、バインダー樹脂が一定の範囲で硬化されていることから、背面層５に使用上問題のないレベルの耐熱性を付与することができ、かつ印画時において背面層５に必要に応じて含有される滑剤成分を背面層５の表面にブリードさせることができ、滑剤成分の働きを十分に発揮し得る。
【００３８】
硬化型樹脂を形成するためのポリビニルアセタール樹脂は、水酸基価が９質量％以上２５質量％以下であることが好ましい。当該範囲内とすることで、耐熱性を向上させることができるとともに、酢酸エチルやトルエン等の溶剤に容易に溶解させることができる。このような水酸基価のポリビニルアセタール樹脂としては、積水化学株式会社製のエスレックＢＸ−Ｌ、ＢＸ−１、ＢＸ−５、ＫＳ−１、ＫＳ−３、ＫＳ−５、ＫＳ−１０等が挙げられる。なお、本明細書中、「水酸基価」とは、樹脂ポリマー中の、水酸基を有するモノマー成分の割合を意味するものであり、樹脂ポリマー全体の質量に対する水酸基を有するモノマー成分の質量の割合（質量％）として算出される値である。
【００３９】
イソシアネート系硬化剤は、上記したポリビニルブチラール樹脂、ポリビニルアセタール樹脂を、その水酸基を利用して架橋させ、耐熱滑性層の塗膜強度または耐熱性を向上させるものである。イソシアネート系硬化剤としては、従来種々のものが知られているが、そのうち芳香族系イソシアネートのアダクト体を使用することが望ましい。芳香族系ポリイソシアネートとしては、２，４−トルエンジイソシアネート、２，６−トルエンジイソシアネート、又は、２，４−トルエンジイソシアネートと２，６−トルエンジイソシアネートの混合物、１，５−ナフタレンジイソシアネート、トリジンジイソシアネート、ｐ−フェニレンジイソシアネート、ｔｒａｎｓ−シクロヘキサン、１，４−ジイソシアネート、キシリレンジイソシアネート、トリフェニルメタントリイソシアネート、トリス（イソシアネートフェニル）チオフォスフェートがあげられ、特に２，４−トルエンジイソシアネート、２，６−トルエンジイソシアネート、又は、２，４−トルエンジイソシアネートと２，６−トルエンジイソシアネートの混合物が好ましい。
【００４０】
「ポリエチレンワックス」
背面層５には、ポリエチレンワックスやタルクが含有されていてもよい。上述した多角形状の有機微粒子２０が、サーマルヘッドに蓄積するカスの抑制性能、サーマルヘッドの摩耗防止性能の双方の性能を満たすために含有されているのに対し、ポリエチレンワックスは、背面層５の滑り性を向上させるために含有される。ポリエチレンワックスとしては、密度が０．９４〜０．９７のポリエチレンワックス粒子、例えば、ポリエチレンワックスを微粉末化したものを好適に使用できる。ポリエチレンワックスとしては、高密度または低密度ポリエチレンワックスがあり、低密度ポリエチレンは構造上、エチレン重合体で分岐が存在しているものが多く含まれ、これに対し、高密度ポリエチレンは比較的、ポリエチレンの直鎖状構造を主体に構成されているものである。
【００４１】
ポリエチレンワックスは、その粒子径が、１μｍ以上１５μｍ以下のものを好適に用いることができる。当該範囲のポリエチレンワックスを含有せしめることで、ポリエチレンワックスの表面の一部分を背面層５の表面から突出させることができ、背面層５の滑性を向上させることができる。また、上述した多角形状の有機微粒子２０によるサーマルヘッドに付着したカスの掻き取り効果と相まって、サーマルヘッドに付着したカスの掻き取り性能を更に向上させることができる。
【００４２】
ポリエチレンワックスは、背面層の固形分総量に対し、１〜１５質量％の割合で含有させることが好ましい。含有量を上記範囲内とすることで、背面層５に特に優れた滑性を付与することができる。ポリエチレンワックスの融点は、１１０〜１４０℃であることが好ましい。
【００４３】
「タルク」
上記ポリエチレンワックスと同様の観点から、背面層５には、ポリエチレンワックスにかえて、またはこれとともにタルクが含有されていることが好ましい。
【００４４】
タルクは、その粒子径が、１μｍ以上１５μｍ以下のものを好適に用いることができる。当該範囲のタルクを含有せしめることによる効果は上述したポリエチレンワックスと同様である。
【００４５】
タルクは、背面層の固形分総量に対し、１質量％以上１０質量％以下の割合で含有させることが好ましい。含有量を上記範囲内とすることで、背面層５に特に優れた滑性を付与することができる。なお、ポリエチレンワックスと併せて使用する場合には、ポリエチレンワックスとタルクの合計質量が上記範囲内であることが好ましい。
【００４６】
また、これ以外にも滑剤成分として背面層５に金属石鹸やリン酸エステル等を含有させることもできる。金属石鹸としては、例えば、アルキルリン酸エステルの多価金属塩、アルキルカルボン酸の金属塩等が挙げられる。上記アルキルリン酸エステルの多価金属塩としては、プラスチック用添加剤として公知のものを使用することができる。上記アルキルリン酸エステルの多価金属塩は、一般に、アルキルリン酸エステルのアルカリ金属塩を多価金属で置換することによって得られ、種々のグレードのものが入手可能である。
【００４７】
リン酸エステルとしては、例えば、（１）炭素数６〜２０の飽和又は不飽和高級アルコールのリン酸モノエステル又はジエステル、（２）ポリオキシアルキレンアルキルエーテル又はポリオキシアルキレンアルキルアリルエーテルのリン酸モノエステル又はジエステル、（３）上記飽和又は不飽和高級アルコールのアルキレンオキシド付加物（平均付加モル数１〜８）のリン酸モノエステル又はジエステル、（４）炭素数８〜１２のアルキル基を有するアルキルフェノール又はアルキルナフトールのリン酸モノエステル又はジエステル等が挙げられる。上記（１）及び（３）における飽和又は不飽和高級アルコールとしては、例えば、セチルアルコール、ステアリルアルコール、オレイルアルコール等が挙げられる。上記（３）におけるアルキルフェノールとしては、ノニルフェノール、ドデシルフェノール、ジフェニルフェノール等が挙げられる。
【００４８】
「その他の成分」
また、背面層５には、背面層の滑性の補助的な調整のために、無機微粒子、もしくはシリコーンオイルを添加することができる。無機微粒子としては、例えば、カオリン等の粘土鉱物、炭酸カルシウム、炭酸マグネシウム等の炭酸塩、水酸化アルミニウム、水酸化マグネシウム等の水酸化物、硫酸カルシウム等の硫酸塩、シリカ等の酸化物、グラファイト、硝石、窒化ホウ素等の無機微粒子が挙げられる。
【００４９】
上記の無機微粒子は、平均粒子径で０．３μｍ〜３μｍ程度のものが好ましく用いられる。また上記の無機微粒子は、ポリビニルアセタール樹脂、ポリビニルブチラール樹脂の何れか一方、又は双方の合計質量を１００質量部としたときに、５質量部以上４０質量部以下の割合で使用することが望ましい。この範囲内とすることで、滑性を向上させることができ、背面層の可撓性や塗膜強度を向上させることができる。
【００５０】
耐熱滑性層７を構成する背面層５の厚みについても特に限定はなく、多角形状の有機微粒子２０の表面の一部分を背面層５の表面から突出させることができる厚みとすればよい。なお、多角形状の有機微粒子２０の粒子径に対する背面層５の厚みが薄すぎる場合には背面層５から有機微粒子２０が脱落する可能性が高くなり、多角形状の有機微粒子２０の粒子径に対する背面層５の厚みが厚すぎる場合には背面層５の表面から有機微粒子２０の表面の一部分を突出させることができない場合が生じうる。
【００５１】
第１実施形態の耐熱滑性層７を構成する背面層５の形成方法について特に限定はなく、必須の成分であるバインダー樹脂、多角形状の有機微粒子と、必要に応じて添加される各種の成分を適当な溶媒に溶解、或いは分散させた背面層用塗工液を、例えば、グラビア印刷法、クラビア版を用いたリバースロールコーティング法、ロールコーター、バーコーター等の形成手段により、基材１上、或いは耐熱滑性層７を構成する他の任意の層上に塗布し、乾燥させることにより形成することができる。
【００５２】
なお、第１実施形態の耐熱滑性層７は、図１、２に示すように、多角形状の有機微粒子が含有される背面層５のみから構成されていてもよく、図３、４に示すように多角形状の有機微粒子が含有される背面層５と、他の任意の層とを含む２つ以上の層から構成されていてもよい。いずれの構成をとる場合であっても、背面層５に含有され、かつその表面の一部分が背面層５の表面から突出する多角形状の有機微粒子の存在によって、上記で説明したようにサーマルヘッドの摩耗を防止することができる。他の任意の層としては、図示するプライマー層６や、帯電防止層等を挙げることができる。他の任意の層は、１つ、又は２つ以上あってもよい。
【００５３】
（プライマー層）
図３、４に示すように基材１と背面層５との間に、耐熱滑性層７を構成する他の任意の層として、プライマー層６を設けることとしても良い。耐熱滑性層７を構成するプライマー層６は、基材１と、耐熱滑性層７を構成する背面層５との密着性を向上させるために設けられる層である。プライマー層６に含有されるバインダー樹脂として、例えば、ポリエステル樹脂、ポリウレタン樹脂、アクリル樹脂、ポリカーボネート樹脂、ポリビニルアルコール樹脂、塩化ビニル／酢酸ビニル共重合体、ポリビニルブチラール樹脂等が挙げられる。
【００５４】
また、プライマー層６には、硬化剤、接着助剤、帯電防止剤を含有させることもできる。接着助剤としては、水系ポリウレタン、水系ポリエステル、水系アクリル等を挙げることができる。中でも、ガラス転移温度（Ｔｇ）が５０℃以上のものが好ましい。帯電防止剤としては、例えば、酸化スズ等の金属酸化物の微粉末や、スルホン化ポリアニリン、ポリチオフェン、ポリピロール等のπ電子共役系構造を有する導電性材料を挙げることができる。
【００５５】
プライマー層６の形成方法について特に限定はなく、上記で例示したバインダー樹脂、その他必要に応じて含有される硬化剤、接着助剤、帯電防止剤等を適当な溶媒に溶解、或いは分散させたプライマー層用塗工液を、例えば、グラビア印刷法、クラビア版を用いたリバースロールコーティング法、ロールコーター、バーコーター等の形成手段により、基材１上に塗布し、乾燥・硬化させることにより形成することができる。
【００５６】
プライマー層６の厚さについても特に限定はないが、耐熱性、接着性を考慮すると０．０１μｍ〜０．３μｍ程度の厚さの範囲内であることが好ましい。
【００５７】
また、プライマー層６とともに、またはこれにかえて、基材１と背面層５との間に、別の層を設けることもできる。別の層としては、例えば、帯電防止層等を挙げることができる。
【００５８】
（第２実施形態の耐熱滑性層）
図５、６に示すように、第２実施形態の耐熱滑性層７は、背面層５を含む２つ以上の層から構成されている。そして、本実施形態では、耐熱滑性層７を構成する層のうち、背面層５以外の層に多角形状の有機微粒子２０が含有され、当該背面層５以外の層に含有された多角形状の有機微粒子２０は、その表面の一部分が、背面層５から突出している形態をとる。以下、背面層５以外の層であって、多角形状の有機微粒子が含有されている層のことを「他の層」という場合がある。
【００５９】
第２実施形態の熱転写シートでは、背面層５以外の「他の層」に、多角形状の微小粒子２０が含有される。したがって、本実施形態では、耐熱滑性層７は、少なくとも、背面層５と、「他の層」とを含む２つ以上の層を含むこととなる。背面層５は、耐熱滑性層７を構成する層のうち、基材１から最も遠い位置に配置されている。
【００６０】
第２実施形態の耐熱滑性層７は、多角形状の微小粒子２０が含有されている層が異なる点で上記の第１実施形態の耐熱滑性層と相違している。換言すれば、第２実施形態の耐熱滑性層７は、「他の層」に多角形状の有機微粒子が含有されており、この「他の層」に含有されている多角形状の有機微粒子２０の表面の一部分が、背面層５の表面から突出している点で上記第１実施形態の耐熱滑性層と相違する。
【００６１】
一方で、第１実施形態の耐熱滑性層、及び第２実施形態の耐熱滑性層はともに、多角形状の有機微粒子２０の表面の一部分が、耐熱滑性層を構成する背面層５の表面から突出している点で共通する。第２実施形態の耐熱滑性層７では、この共通点により上記の第１実施形態の耐熱滑性層と同様の作用効果を奏する。
【００６２】
（他の層）
多角形状の有機微粒子が含有される「他の層」について特に限定はなく、基材１と背面層５との間に設けられるあらゆる層を採用することができる。例えば、図５、６に示すように、基材１と背面層５との密着性を向上させるプライマー層６を、「他の層」としてもよく、それ以外の層を「他の層」としてもよい。プライマー層６以外の「他の層」としては、例えば、帯電防止層等を挙げることができる。なお、図示する形態の熱転写シート１０は、基材１と、背面層５との間に、「他の層」としてプライマー層６が設けられ、当該プライマー層６に、多角形状の有機微粒子２０が含有されている。また、プライマー層６に含有される多角形状の有機微粒子２０の表面の一部分は、背面層５の表面から突出している。以下、「他の層」がプライマー層６である場合を中心に説明を行うが、プライマー層６は、本発明、及び本実施形態の熱転写シート１０における任意の構成である。
【００６３】
なお、図５、６に示す形態の熱転写シート１０にかえて、プライマー層６と、背面層５との間に、各種の機能性を付与した「他の層」を設け、当該プライマー層６と背面層５との間に設けられる「他の層」に多角形状の有機微粒子２０を含有させてもよい。また、基材１と、プライマー層６と、との間に、各種の機能性を付与した「他の層」を設け、当該基材１と、プライマー層６との間に設けられる「他の層」に多角形状の有機微粒子２０を含有させてもよい。
【００６４】
「他の層」には、バインダー樹脂と、多角形状の有機微粒子２０が含まれる。本実施形態における多角形状の有機微粒子２０については、特に断りがない限り、上記第１実施形態の熱転写シート１０で説明したものを適宜選択して用いることができ、ここでの説明は省略する。
【００６５】
「他の層」に含有される有機微粒子２０の粒子径について特に限定はないが、少なくとも、「他の層」には、背面層５の厚みよりも大きい粒子径の有機微粒子２０が含有されている。なお、「他の層」に含有される有機微粒子２０の粒子径が、背面層５の厚みよりも小さい場合には、図５、６に示すように、有機微粒子２０の表面の一部分を、背面層５の表面から突出させることができない。
【００６６】
したがって、有機微粒子２０は、背面層５、「他の層」の厚みを考慮して、最適な粒子径のものを選択する必要がある。また、背面層５と「他の層」との間に、当該背面層５と「他の層」とは異なる別の層を設ける場合には、背面層５、「他の層」、及び別の層の厚みを考慮して最適な粒子径のものを選択する必要がある。
【００６７】
「他の層」には、有機微粒子２０を保持するためのバインダー樹脂が含まれる。バインダー樹脂について特に限定はなく、「他の層」の機能等に応じて適宜選択すればよい。例えば、上記第１実施形態の背面層５で説明したバインダー樹脂や、プライマー層６で説明したバインダー樹脂等を適宜選択して用いることができる。また、これ以外のバインダー樹脂を用いることもできる。「他の層」に含有されるバインダー樹脂は、１種を単独で用いてもよく、２種以上を組合せて用いてもよい。
【００６８】
「他の層」に含有される有機微粒子２０の添加量について特に限定はなく、背面層５に要求される機能等を低下させることのない範囲内で添加すればよい。例えば、プライマー層６に有機微粒子２０を含有せしめる場合には、プライマー層６の固形分総量に対する有機微粒子の含有量は、０．０１質量％以上３質量％以下であることが好ましい。また、プライマー層６に有機微粒子２０を含有せしめる場合における、当該有機微粒子２０の粒子径について特に限定はなく、プライマー層６や、背面層５の厚みを考慮して耐熱滑性層７の表面から有機微粒子の表面の一部分を突出させることができる範囲で決定すればよい。
【００６９】
第２実施形態における背面層５と、第１実施形態における背面層５とは、多角形状の有機微粒子２０を含有しているか否かの点でのみ相違し、それ以外は、上記第１実施形態における背面層５において説明した通りである。したがって、第２実施形態の熱転写シート１０の耐熱滑性層７に含まれる背面層５としては、上記第１実施形態の熱転写シートで説明した背面層５から、多角形状の有機微粒子２０を除いた構成のものを用いることができる。
【００７０】
なお、第２実施形態における背面層５に含有されるバインダー樹脂としては、ポリビニルブチラール樹脂及びポリビニルアセタール樹脂の何れか一方又は双方を、イソシアネート系硬化剤によって硬化せしめた硬化型樹脂であることが好ましい。第２実施形態における背面層５に、これらの硬化型樹脂を含有せしめることで、「他の層」の表面から突出している有機微粒子２０を、背面層５に含有される硬化型樹脂によって強固に保持することができ、有機微粒子２０の脱落を効果的に防止することができる。
【００７１】
以上、本発明の熱転写シート１０を構成する耐熱滑性層について第１実施形態、及び第２実施形態の耐熱滑性層について説明を行ったが、本発明の趣旨を妨げない範囲で種々の変更が可能である。例えば、耐熱滑性層７が、背面層５を含む２つ以上の層から構成される場合において、第１実施形態と、第２実施形態の耐熱滑性層を組合せた構成、具体的には、背面層５、「他の層」の双方に、多角形状の有機微粒子を含有させ、それぞれの層に含有される有機微粒子２０の表面の一部分を、背面層５の表面から突出させた構成とすることもできる。
【００７２】
本発明は、基材１の一方の面に上記で説明した背面層５が設けられている点に特徴を有し、したがって、基材１の他方の面に設けられる層について特に限定はなく、例えば、熱転写シートの分野において従来公知の転写性保護層や色材層等を設けることができる。
【００７３】
（転写性保護層）
図１、３、５に示す形態では、基材１の背面層が設けられた面とは異なる面上（図１、３、５に示す場合には基材１の上面）には基材１から剥離可能な転写性保護層３が形成されている。転写性保護層３は印画物の耐久性を向上させるとともに、該転写性保護層３が転写された印画物に光沢感を付与するために設けられる。なお、転写性保護層３は本発明の熱転写シートにおける任意の構成である。
【００７４】
転写性保護層３を形成する材料は、透明性、光沢性を有する材料であれば特に限定されない。このような材料として、例えば、メタクリル酸エステル共重合体、塩化ビニル／酢酸ビニル共重合体、ポリエステル樹脂、ポリカーボネート樹脂、アクリル樹脂、紫外線吸収性樹脂、エポキシ樹脂、ポリスチレン樹脂、ポリウレタン樹脂、アクリルウレタン樹脂、これらの各樹脂をシリコーン変性させた樹脂、これらの各樹脂の混合物、電離放射線硬化性樹脂、紫外線吸収性樹脂等が挙げられる。
【００７５】
また、電離放射線硬化性樹脂を含有する転写性保護層３は、耐可塑剤性や耐擦過性が特に優れている点で転写性保護層３の材料として好適に用いることができる。電離放射線硬化性樹脂としては特に限定されることはなく、従来公知の電離放射線硬化性樹脂の中から適宜選択して用いることができ、例えば、ラジカル重合性のポリマー又はオリゴマーを電離放射線照射により架橋、硬化させ、必要に応じて光重合開始剤を添加し、電子線や紫外線によって重合架橋させたものを用いることができる。紫外線吸収性樹脂を含有する転写性保護層３は、印画物に耐光性を付与することに優れている。
【００７６】
紫外線吸収性樹脂としては、例えば、反応性紫外線吸収剤を熱可塑性樹脂又は上記の電離放射線硬化性樹脂に反応、結合させて得た樹脂を使用することができる。より具体的には、サリシレート系、ベンゾフェノン系、ベンゾトリアゾール系、置換アクリロニトリル系、ニッケルキレート系、ヒンダートアミン系のような従来公知の非反応性の有機系紫外線吸収剤に、付加重合性二重結合（例えばビニル基、アクリロイル基、メタアクリロイル基など）、アルコール性水酸基、アミノ基、カルボキシル基、エポキシ基、イソシアネート基のような反応性基を導入したものが挙げられる。
【００７７】
転写性保護層３の厚さについても特に限定はないが、転写性保護層３の厚さが０．１μｍより薄い場合には、転写性保護層３が転写された印画物表面に耐久性を付与することが困難となる。このような点を考慮すると、転写性保護層３の厚さは、通常０．１〜１０μｍ程度、好ましくは０．５〜５．０μｍ程度である。
【００７８】
また、転写性保護層３には、被転写体との滑り性を向上させるためのシリコンフィラー、タルク、カオリン、マイカ、グラファイト、炭酸カルシウム、二硫化モリブデン、シリコーンゴムフィラー、ベンゾグアナミン樹脂、メラミン・ホルムアルデヒド縮合物等が含有されていてもよい。
【００７９】
転写性保護層３の形成方法としては、上記樹脂の１種または２種以上を適当な溶剤により、溶解または分散させて転写性保護層用塗工液を調製し、これを基材１上にグラビア印刷法、スクリーン印刷法またはグラビア版を用いたリバースコーティング法等の従来公知の手段により塗布、乾燥して形成することができる。
【００８０】
（色材層）
図２、４、６に示す形態では、基材１の背面層が設けられた面とは異なる面上（図２、４、６に示す場合には基材１の上面）には色材層４が形成されている。
【００８１】
この色材層４は、本発明の熱転写シートが昇華型熱転写シートの場合には、昇華性の染料を含有する色材層であり、熱溶融型熱転写シートの場合には、着色剤を含む熱溶融組成物からなる熱溶融性のインクを含有する色材層となる。なお、昇華性の染料を含有する色材層と、着色剤を含む熱溶融組成物からなる熱溶融性のインクを含有する色材層とを連続した１枚の基材上に面順次に設けてもよい。以下、昇華型熱転写シートの場合を代表例として説明するが、本発明は、昇華型熱転写シートのみに限定されるものではない。
【００８２】
色材層４の材料は、従来公知の染料を使用することができるが、印画材料として良好な特性を有するもの、例えば、十分な着色濃度を有し、光、熱、温度等により変退色しないものが好ましく、ジアリールメタン系染料、トリアリールメタン系染料、チアゾール系染料、メロシアニン染料、ピラゾロン染料、メチン系染料、インドアニリン系染料、アセトフェノンアゾメチン、ピラゾロアゾメチン、イミダゾルアゾメチン、イミダゾアゾメチン、ピリドンアゾメチン等のアゾメチン系染料、キサンテン系染料、オキサジン系染料、ジシアノスチレン、トリシアノスチレン等のシアノスチレン系染料、チアジン系染料、アジン系染料、アクリジン系染料、ベンゼンアゾ系染料、ピリドンアゾ、チオフェンアゾ、イソチアゾールアゾ、ピロールアゾ、ピラゾールアゾ、イミダゾールアゾ、チアジアゾールアゾ、トリアゾールアゾ、ジスアゾ等のアゾ系染料、スピロピラン系染料、インドリノスピロピラン系染料、フルオラン系染料、ローダミンラクタム系染料、ナフトキノン系染料、アントラキノン系染料、キノフタロン系染料等が挙げられる。具体的には、ＭＳＲｅｄＧ（三井東圧化学社製）、Ｍａｃｒｏｌｅｘ  Ｒｅｄ Ｖｉｏｌｅｔ  Ｒ（バイエル社製
）、ＣｅｒｅｓＲｅｄ  ７Ｂ（バイエル社製）、Ｓａｍａｒｏｎ  Ｒｅｄ  Ｆ３ＢＳ（三菱化学社製）等の赤色染料、ホロンブリリアントイエロー６ＧＬ（クラリアント社製）、ＰＴＹ−５２（三菱化成社製）、マクロレックスイエロー６Ｇ（バイエル社製）等の黄色染料、カヤセットブルー７１４（日本化薬社製）、ワクソリンブルーＡＰ−ＦＷ（ＩＣＩ社製）、ホロンブリリアントブルーＳ−Ｒ（サンド社製）、ＭＳブルー１００（三井東圧化学社製）、Ｃ．Ｉ．ソルベントブルー２２等の青色染料が挙げられる。
【００８３】
上記染料を担持するためのバインダー樹脂としては、例えば、エチルセルロース樹脂、ヒドロキシエチルセルロース樹脂、エチルヒドロキシセルロース樹脂、メチルセルロース樹脂、酢酸セルロース樹脂等のセルロース系樹脂、ポリビニルアルコール樹脂、ポリ酢酸ビニル樹脂、ポリビニルブチラール樹脂、ポリビニルアセタール樹脂、ポリビニルピロリドン等のビニル系樹脂、ポリ（メタ）アクリレート、ポリ（メタ）アクリルアミド等のアクリル系樹脂、ポリウレタン系樹脂、ポリアミド系樹脂、ポリエステル系樹脂等が挙げられる。これらの中でも、セルロース系、ビニル系、アクリル系、ポリウレタン系、ポリエステル系等の樹脂が、耐熱性、染料の移行性等の点において好ましい。
【００８４】
色材層４の形成方法としては、上記染料及びバインダー樹脂に、必要に応じて離型剤、フィラー等の添加物を加え、トルエン、メチルエチルケトン、エタノール、イソプロピルアルコール、シクロヘキサン、ジメチルホルムアミド等の適当な有機溶剤に溶解させ、或いは、水に分散させ、得られた色材層用塗工液を、例えば、グラビア印刷法、グラビア版を用いたリバースロールコーティング法、ロールコーター、バーコーター等の形成手段により、基材シートの一方の面に塗布し、乾燥させることにより形成することができる。
【００８５】
（離型層）
図１、３、５に示すように基材１と転写性保護層３との間に離型層２を形成することとしてもよい。なお、離型層は本発明の熱転写シート１０における任意の層である。離型層２を形成する樹脂としては、従来公知の離型性樹脂であれば特に限定されることはなく、例えば、ワックス類、シリコーンワックス、シリコーン樹脂、シリコーン変性樹脂、フッ素樹脂、フッ素変性樹脂、ポリビニルアルコール、アクリル樹脂、熱架橋性エポキシ−アミノ樹脂及び熱架橋性アルキッド−アミノ樹脂等が挙げられる。また、離型層２は、１種の樹脂からなるものであってもよく、２種以上の樹脂からなるものであってもよい。また離型層２は、離型性樹脂に加えイソシアネート化合物等の架橋剤、錫系触媒、アルミニウム系触媒等の触媒を用いて形成することとしてもよい。なお、離型層２は、転写時に被転写体側へ移行してもよく、基材１側に残ることとしてもよい。また離型層２の厚みは０．５〜５μｍ程度が一般的である。離型層２の形成方法としては、上記樹脂を適当な溶剤により、溶解または分散させて離型層用塗工液を調製し、これを基材１上にグラビア印刷法、スクリーン印刷法またはグラビア版を用いたリバースコーティング法等の従来公知の手段により塗布、乾燥して形成することができる。
【００８６】
（ヒートシール層）
転写性保護層３上にヒートシール層を設けてもよい（図示しない）。ヒートシール層は、本発明の熱転写シート１０における任意の層であり転写性保護層３の被転写体に対する密着性を向上させるために設けられる。ヒートシール層を形成する材料については特に限定はなく、従来公知の感熱接着剤等を使用できるが、ガラス転移温度が５０〜１００℃の熱可塑性樹脂から形成することがより好ましく、例えば、アクリル樹脂、塩化ビニル−酢酸ビニル共重合体樹脂、エポキシ樹脂、ポリエステル樹脂、ポリカーボネート樹脂、ブチラール樹脂、ポリアミド樹脂、塩化ビニル樹脂などの如く熱時接着性の良好な樹脂から、屈折率が１．５２〜１．５９程度のもので、また適当なガラス転移温度を有するものが好ましい。
【００８７】
ヒートシール層の形成方法について特に限定はないが、上記樹脂を、メチルエチルケトン、トルエン、イソプロピルアルコールなどの溶剤に、溶解あるいは分散して、また必要に応じて、紫外線吸収剤、酸化防止剤、蛍光増白剤、無機あるいは有機のフィラー成分、界面活性剤、離型剤等を添加し、塗布液を調製し、該塗布液を、従来公知のグラビアコート、グラビアリバースコートなどの方法で厚み０．５〜１０μｍになるように塗布および乾燥して形成することができる。
【００８８】
また、本発明の熱転写シートとして、基材１上に、上記で説明した転写性保護層３と色材層４とを面順次に設けることもできる。
【００８９】
（被転写体）
上記熱転写シート１０の転写に使用可能な被転写体（熱転写受像シート）としては、例えば、普通紙、上質紙、トレーシングペーパー、プラスチックフィルム等の従来公知の材料を挙げることができ、その材料について特に限定されない。
【実施例】
【００９０】
次に実施例及び比較例を挙げて本発明を更に具体的に説明する。なお、文中の「部」は特に断りのない限り質量基準である。
【００９１】
（実施例１）
基材として厚さ６μｍのポリエチレンテレフタレートフィルムを用い、該基材の一方の面に下記組成の離型層用塗工液をグラビアコート法にて塗工し、厚さ１．０μｍの離型層を形成した。次いで、該離型層上に下記組成の転写性保護層用塗工液をグラビアコート法にて塗工し、厚さ１．０μｍの転写性保護層を形成した。基材の他方の面には、下記組成のプライマー層用塗工液１をグラビアコート法にて塗工し、厚さ０．２μｍのプライマー層を形成し、次いでプライマー層上に下記組成の背面層用塗工液１をグラビアコート法にて塗工し、厚さ０．５μｍの背面層を形成して実施例１の熱転写シートを得た。
【００９２】
（離型層用塗工液）
・シリコーン変性アクリル樹脂                                              １６部
（セルトップ２２６、ダイセル化学工業（株）製
・シリコーン変性アクリル樹脂                                                ８部
（セルトップ２２７、ダイセル化学工業（株）製）
・塩化ビニル−酢酸ビニル共重合体樹脂                                    ２．４部
（ソルバインＡ、日信化学工業（株）製）
・硬化触媒                                                              ４．５部
（セルトップＣＡＴ−Ａ、ダイセル化学工業（株）製
・紫外線吸収剤                                                        ０．０５部
（ユビテックスＯＢ、日本チバガイギー（株）製）
・トルエン                                                              ９．８部
・メチルエチルケトン                                                    ９．８部
【００９３】
（転写性保護層用塗工液）
・塩化ビニル−酢酸ビニル共重合体樹脂                                    ４．５部
（ソルバインＣＮＬ、日信化学工業（株）製）
・紫外線吸収剤                                                            １５部
（ＳＴ−Ｉ  ＵＶＡ  ４０ＫＴ、ダイセル化学工業（株）製）
・アクリル樹脂溶液                                                        １５部
（ＬＰ−４５Ｍ  昭和インキ工業（株）製、固形分：１３％）
【００９４】
（プライマー層用塗工液１）
・ポリエステル                                                      １６．６７部
（商品名  ポリエスター  ＷＲ−９６１、日本合成化学社製  固形分３０％）
・水                                                                ４１．６７部
・イソプロピルアルコール                                            ４１．６７部
【００９５】
（背面層用塗工液１）
モル当量比（―ＮＣＯ／−ＯＨ）；０．５３
・ポリビニルアセタール樹脂                                            ５１．２部
（エスレックＫＳ−１  積水化学工業（株））
・ポリイソシアネート                                                  １７．８部
（バーノックＤ７５０  大日本インキ化学工業（株））
・シリコーンレジン（粒子径；３μｍ  多角形状）                              １部
（ＭＳＰ−４０００  日興リカ（株）製）
・ステアリルリン酸亜鉛                                                    １０部
（ＬＢＴ１８３０精製  堺化学工業（株）製）
・ステアリン酸亜鉛                                                        １０部
（ＳＺ−ＰＦ  堺化学工業（株）製）
・ポリエチレンワックス                                                    １０部
（ポリワックス３０００  東洋アドレ（株）製）
・メチルエチルケトン                                                    ２００部
・トルエン                                                              １００部
【００９６】
（実施例２）
背面層用塗工液１にかえて、下記組成の背面層用塗工液２を使用した以外は、全て実施例１と同様にして実施例２の熱転写シートを得た。
【００９７】
（背面層用塗工液２）
モル当量比（―ＮＣＯ／−ＯＨ）；０．５３
・ポリビニルアセタール樹脂                                            ５１．２部
（エスレックＫＳ−１  積水化学工業（株））
・ポリイソシアネート                                                  １７．８部
（バーノックＤ７５０  大日本インキ化学工業（株））
・シリコーン樹脂微粒子（粒子径；４μｍ  多角形状）                          １部
（トスパール２４０  モメンティブ・パフォーマンス・マテリアルズ・ジャパン合同会社）
・ステアリルリン酸亜鉛                                                    １０部
（ＬＢＴ１８３０精製  堺化学工業（株）製）
・ステアリン酸亜鉛                                                        １０部
（ＳＺ−ＰＦ  堺化学工業（株）製）
・ポリエチレンワックス                                                    １０部
（ポリワックス３０００  東洋アドレ（株）製）
・メチルエチルケトン                                                    ２００部
・トルエン                                                              １００部
【００９８】
（実施例３）
背面層用塗工液１にかえて、下記組成の背面層用塗工液３を使用した以外は、全て実施例１と同様にして実施例３の熱転写シートを得た。
【００９９】
（背面層用塗工液３）
モル当量比（―ＮＣＯ／−ＯＨ）；０．５２
・ポリビニルアセタール樹脂                                            ４７．５部
（エスレックＫＳ−１  積水化学工業（株））
・ポリイソシアネート                                                  １６．５部
（バーノックＤ７５０  大日本インキ化学工業（株））
・シリコーン樹脂微粒子（粒子径；４μｍ  多角形状）                          １部
（トスパール２４０  モメンティブ・パフォーマンス・マテリアルズ・ジャパン合同会社）
・ステアリルリン酸亜鉛                                                    １０部
（ＬＢＴ１８３０精製  堺化学工業（株）製）
・ステアリン酸亜鉛                                                        １０部
（ＳＺ−ＰＦ  堺化学工業（株）製）
・ポリエチレンワックス                                                    １０部
（ポリワックス３０００  東洋アドレ（株）製）
・フィラー                                                                  ５部
（ＭＩＣＲＯ  ＡＣＥ  Ｐ−３  日本タルク工業（株）製
・メチルエチルケトン                                                    ２００部
・トルエン                                                              １００部
【０１００】
（実施例４）
背面層用塗工液１にかえて、下記組成の背面層用塗工液４を使用した以外は、全て実施例１と同様にして実施例４の熱転写シートを得た。
【０１０１】
（背面層用塗工液４）
モル当量比（―ＮＣＯ／−ＯＨ）；０．２１
・ポリビニルアセタール樹脂                                            ６０．６部
（エスレックＫＳ−１  積水化学工業（株））
・ポリイソシアネート                                                    ８．４部
（バーノックＤ７５０  大日本インキ化学工業（株））
・シリコーン樹脂微粒子（粒子径；４μｍ  多角形状）                          １部
（トスパール２４０  モメンティブ・パフォーマンス・マテリアルズ・ジャパン合同会社）
・ステアリルリン酸亜鉛                                                    １０部
（ＬＢＴ１８３０精製  堺化学工業（株）製）
・ステアリン酸亜鉛                                                        １０部
（ＳＺ−ＰＦ  堺化学工業（株）製）
・ポリエチレンワックス                                                    １０部
（ポリワックス３０００  東洋アドレ（株）製）
・メチルエチルケトン                                                    ２００部
・トルエン                                                              １００部
【０１０２】
（実施例５）
背面層用塗工液１にかえて、下記組成の背面層用塗工液５を使用し、プライマー層用塗工液１にかえて、下記組成のプライマー層用塗工液２を使用した以外は全て実施例１と同様にして、実施例５の熱転写シートを得た。
【０１０３】
（背面層用塗工液５）
モル当量比（―ＮＣＯ／−ＯＨ）；０．２１
・ポリビニルアセタール樹脂                                            ６０．６部
（エスレックＫＳ−１  積水化学工業（株））
・ポリイソシアネート                                                    ８．４部
（バーノックＤ７５０  大日本インキ化学工業（株））
・ステアリルリン酸亜鉛                                                    １０部
（ＬＢＴ１８３０精製  堺化学工業（株）製）
・ステアリン酸亜鉛                                                        １０部
（ＳＺ−ＰＦ  堺化学工業（株）製）
・ポリエチレンワックス                                                    １０部
（ポリワックス３０００  東洋アドレ（株）製）
・メチルエチルケトン                                                    ２００部
・トルエン                                                              １００部
【０１０４】
（プライマー層用塗工液２）
・ポリビニルアルコール樹脂                                            ２．６７部
（クラレポバールＰＶＡ−１１７  クラレ（株）製  固形分１００％  重合度１７００）
・チタンキレート剤                                                    ５５．５部
（オルガチックスＴＣ−３００  マツモトファインケミカル(株)製  固形分４２％）
・シリコーン樹脂微粒子（粒子径；４μｍ  多角形状）                    ０．２６部
（トスパール２４０  モメンティブ・パフォーマンス・マテリアルズ・ジャパン合同会社）
・水                                                                ４５．８９部
・変性エタノール                                                    ４５．８９部
【０１０５】
（実施例６）
背面層用塗工液１にかえて、上記組成の背面層用塗工液５を使用し、プライマー層用塗工液１にかえて、下記組成のプライマー層用塗工液３を使用した以外は全て実施例１と同様にして、実施例５の熱転写シートを得た。
【０１０６】
（プライマー層用塗工液３）
・ポリエステル樹脂                                                  １６．６７部
（ポリエスターＷＲ−９６１  日本合成化学(株)製  固形分３０％）
・シリコーン樹脂微粒子（粒子径；４μｍ  多角形状）                    ０．０５部
（トスパール２４０  モメンティブ・パフォーマンス・マテリアルズ・ジャパン合同会社）
・水                                                                ４１．６７部
・変性エタノール                                                    ４１．６６部
【０１０７】
（実施例７）
背面層用塗工液１にかえて、下記組成の背面層用塗工液７を使用した以外は、全て実施例１と同様にして実施例７の熱転写シートを得た。
【０１０８】
（背面層用塗工液７）
モル当量比（―ＮＣＯ／−ＯＨ）；０．０１
・ポリビニルアセタール樹脂                                            ６８．６部
（エスレックＫＳ−１  積水化学工業（株））
・ポリイソシアネート                                                    ０．５部
（バーノックＤ７５０  大日本インキ化学工業（株））
・シリコーン樹脂微粒子（粒子径；４μｍ  多角形状）                          １部
（トスパール２４０  モメンティブ・パフォーマンス・マテリアルズ・ジャパン合同会社）
・ステアリルリン酸亜鉛                                                    １０部
（ＬＢＴ１８３０精製  堺化学工業（株）製）
・ステアリン酸亜鉛                                                        １０部
（ＳＺ−ＰＦ  堺化学工業（株）製）
・ポリエチレンワックス                                                    １０部
（ポリワックス３０００  東洋アドレ（株）製）
・メチルエチルケトン                                                    ２００部
・トルエン                                                              １００部
【０１０９】
（実施例８）
背面層用塗工液１にかえて、下記組成の背面層用塗工液８を使用した以外は、全て実施例１と同様にして実施例８の熱転写シートを得た。
【０１１０】
（背面層用塗工液８）
モル当量比（―ＮＣＯ／−ＯＨ）；０．２１
・ポリビニルアセタール樹脂                                            ６０．６部
（エスレックＫＳ−１  積水化学工業（株））
・ポリイソシアネート                                                    ８．４部
（バーノックＤ７５０  大日本インキ化学工業（株））
・シリコーン樹脂微粒子（粒子径；４μｍ  多角形状）                    ０．０１部
（トスパール２４０  モメンティブ・パフォーマンス・マテリアルズ・ジャパン合同会社）
・ステアリルリン酸亜鉛                                                    １０部
（ＬＢＴ１８３０精製  堺化学工業（株）製）
・ステアリン酸亜鉛                                                        １０部
（ＳＺ−ＰＦ  堺化学工業（株）製）
・ポリエチレンワックス                                                    １０部
（ポリワックス３０００  東洋アドレ（株）製）
・フィラー                                                                  １部
（ＭＩＣＲＯ  ＡＣＥ  Ｐ−３  日本タルク工業（株）製
・メチルエチルケトン                                                    ２００部
・トルエン                                                              １００部
【０１１１】
（比較例１）
背面層用塗工液１にかえて、下記組成の背面層用塗工液Ａを使用した以外は、全て実施例１と同様にして比較例１の熱転写シートを得た。
【０１１２】
（背面層用塗工液Ａ）
モル当量比（―ＮＣＯ／−ＯＨ）；０．５２
・ポリビニルアセタール樹脂                                                ５２部
（エスレックＫＳ−１  積水化学工業（株））
・ポリイソシアネート                                                      １８部
（バーノックＤ７５０  大日本インキ化学工業（株））
・ステアリルリン酸亜鉛                                                    １０部
（ＬＢＴ１８３０精製  堺化学工業（株）製）
・ステアリン酸亜鉛                                                        １０部
（ＳＺ−ＰＦ  堺化学工業（株）製）
・ポリエチレンワックス                                                    １０部
（ポリワックス３０００  東洋アドレ（株）製）
・メチルエチルケトン                                                    ２００部
・トルエン                                                              １００部
【０１１３】
（比較例２）
背面層用塗工液１にかえて、下記組成の背面層用塗工液Ｂを使用した以外は、全て実施例１と同様にして比較例２の熱転写シートを得た。
【０１１４】
（背面層用塗工液Ｂ）
モル当量比（―ＮＣＯ／−ＯＨ）；０．５３
・ポリビニルアセタール樹脂                                            ５１．２部
（エスレックＫＳ−１  積水化学工業（株））
・ポリイソシアネート                                                  １７．８部
（バーノックＤ７５０  大日本インキ化学工業（株））
・シリコーン樹脂微粒子（平均粒子径；２μｍ  真球状）                        １部
（トスパール１２０  モメンティブ・パフォーマンス・マテリアルズ・ジャパン合同会社）
・ステアリルリン酸亜鉛                                                    １０部
（ＬＢＴ１８３０精製  堺化学工業（株）製）
・ステアリン酸亜鉛                                                        １０部
（ＳＺ−ＰＦ  堺化学工業（株）製）
・ポリエチレンワックス                                                    １０部
（ポリワックス３０００  東洋アドレ（株）製）
・メチルエチルケトン                                                    ２００部
・トルエン                                                              １００部
【０１１５】
（印画カスの評価）
実施例１〜８、及び比較例１、２の熱転写シートを、三菱電機社製昇華型プリンタ（ＣＰ９８００Ｄ）用熱転写受像シートと組み合わせ、以下の印画条件にて０階調、１２８階調、２５５階調の印画を、印画メートル数４００ｍ、８００ｍ、及び１２００ｍでそれぞれ行った。このときのサーマルヘッドに付着する印画カスの状態を目視にて確認し、以下の評価基準に基づいて印画カスの評価を行った。評価結果を表１に示す。
【０１１６】
「印画条件」
・サーマルヘッド；ヘッド抵抗値５０２０Ω、解像度３００ｄｐｉ（ｄｏｔｓ  ｐｅｒ  ｉｎｃｈ）（東芝ホクト電子社製）
・ライン速度；１ｍｓ／Ｌｉｎｅ、（用紙搬送方向の解像度は、３００ｌｐｉ（ｌｉｎｅ  ｐｅｒ  ｉｎｃｈ））
・パルスデューティ；９０％
・印加電力；３２Ｖ
・印圧；４０Ｎ
・印画画像；幅１６００ピクセル×長さ１０９０ピクセルのサイズで、階調０〜２５５のグラデーション画像（１ピクセルは、１ドットに相当）
【０１１７】
「評価基準」
◎・・・発熱体周辺部にカスが溜まらない
○・・・発熱体周辺部に非常に微量のカスが見られる。
△・・・発熱体周辺部にカスが溜まっているが、印画物に濃淡ムラがない。
×・・・発熱体周辺部にカスが溜まっており、印画物に濃淡ムラが発生している。
なお、評価が◎、○である場合には、印画物に色抜けが生じる虞が殆どなく良好な印画物を得ることができる。
【０１１８】
（印画物濃淡ムラの評価）
実施例１〜８、及び比較例１、２の熱転写シートを、三菱電機社製昇華型プリンタ（ＣＰ９８００Ｄ）用熱転写受像シートと組み合わせ、以下の印画条件にて前半分が２５５階調、後半分が１８０階調のパターンを印画した。このときの印画物を目視にて確認し、以下の評価基準に基づいて、印画物濃淡ムラの評価行った。評価結果を表１に示す。なお、印画条件は上記印画カスの評価で行った印画と同条件である。
【０１１９】
「評価基準」
○・・・印画物の１８０階調部分が均一となっている。印画物の濃淡ムラがない。
△・・・印画物の１８０階調部分にわずかに濃淡ムラがある。
×・・・印画物の１８０階調部分に激しい濃淡ムラがある。
【０１２０】
（印画キズの評価）
実施例１〜８、及び比較例１、２の熱転写シートを、三菱電機社製昇華型プリンタ（ＣＰ９８００Ｄ）用熱転写受像シートと組み合わせ、上記印画条件にて２５５階調の印画を、印画メートル数２０ｍで行った。なお、印画は、０℃環境下にて行った。印画後の印画物を目視にて確認し、以下の評価基準により印画キズの評価を行った。評価結果を表１に併せて示す。
【０１２１】
「評価基準」
○・・・印画キズの発生がない。
△・・・印画キズの発生はあるが、増加傾向はない。
×・・・印画キズが発生し、印画枚数を重ねると印画キズの発生本数が増加する。
なお、評価が○である場合には、印画物に色抜けが生じる恐れが殆どなく、良好な印画物を得ることができる。
【０１２２】
【表１】
0005553098.tif 000002
【符号の説明】
【０１２３】
１…基材
２…離型層
３…転写性保護層
４…色材層
５…背面層
６…プライマー層
７…耐熱滑性層
２０…多角形状の有機微粒子
１０…熱転写シート
【図１】
0005553098.tif 000003
【図２】
0005553098.tif 000004
【図３】
0005553098.tif 000005
【図４】
0005553098.tif 000006
【図５】
0005553098.tif 000007
【図６】
0005553098.tif 000008